(57)【特許請求の範囲】
【請求項１】
一般構造：
【化１】
0005390663.tif 000047
を含む物質組成物。
【請求項２】
一般構造：
【化２】
0005390663.tif 000048
を含む物質組成物。
【発明の詳細な説明】
【発明の詳細な説明】
【０００１】
本出願は米国仮出願番号60/275,762（2001年3月14日出願）および米国仮出願番号60/275,443（2001年3月13日出願）の優先権を主張する。
技術分野
本発明はポリマーおよびオリゴマー、それらの合成方法、ならびにそれらを含む電子デバイスに関する。
【０００２】
発明の背景
本発明は電子デバイスを製造するのに有用なポリマー物質組成に向けられている。本発明の目的は広範囲の電子デバイスにおいて作用できる安定な物質組成を生成することにある。
【０００３】
上述に加えて、本発明の新規な特徴および利点は、下記の記載を読むことによりあるいは本発明の実施から当業者に明らかになるであろう。
発明の概要
本発明は、ポリマー、オリゴマーおよびそれらの構成モノマー単位を含む物質組成を含む。本発明は、さらにこれらの物質組成の製造法およびそれから製造されるデバイスも含む。
【０００４】
ポリマー１
本発明は、一般構造：
【０００５】
【化１】
0005390663.tif 000002
【０００６】
のポリマーを含む物質組成を含む。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；結合ＡおよびＢは、独立して、ピリジル基の窒素に関してオルト、メタまたはパラのいずれかであることができ；結合ＣおよびＤは互いに関してオルト、メタまたはパラのいずれかであることができ；結合ＥおよびＦは互いに関してオルト、メタまたはパラのいずれかであることができ；Ｙは、-(CH2)x-、 -(CH2)xO-、 -O(CH2)x- および-O(CH2)xO-（式中、ｘは１〜１５の整数である。）からなる群から選択される成分であることができ；そしてｎは１よりも大きい整数である。
【０００７】
Ｒ２置換基は好ましくはメトキシ基であり、最も好ましくは少なくとも２つのＲ２置換基がメトキシ基である。Ｒ３置換基は好ましくはメトキシ基であり、最も好ましくは少なくとも２つのＲ３置換基がメトキシ基である。
【０００８】
ビニル結合ＡおよびＢはピリジル窒素に対してオルト位に結合するのが好ましい。また、結合ＣおよびＤは互いに関してパラ位であり、ＥおよびＦは互いに関してパラ位であるのが好ましい。
【０００９】
さらに、ｘが１〜６の範囲内の整数であるのも好ましい。
ポリマー２
本発明は、一般構造：
【００１０】
【化２】
0005390663.tif 000003
【００１１】
のポリマーを含む物質組成を含む。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；Ｒ４置換基（複数）は、独立して、水素、アルキル基、アルコキシ基、およびアリール基からなる群から選択され；結合ＡおよびＢは、独立して、ピリジル基の窒素に関してオルト、メタまたはパラのいずれかであることができ；結合ＣおよびＤは互いに関してオルト、メタまたはパラのいずれかであることができ；結合ＥおよびＦは互いに関してオルト、メタまたはパラのいずれかであることができ；結合ＧおよびＨは互いに関してオルト、メタまたはパラのいずれかであることができ；Ｙは、-(CH2)x-、 -(CH2)xO-、 -O(CH2)x- および-O(CH2)xO-（式中、ｘは１〜１５の整数である。）からなる群から選択される成分であることができ；Ｚは、-(CH2)x-、 -(CH2)xO-、 -O(CH2)x- および-O(CH2)xO-（式中、ｘは１〜１５の整数である。）からなる群から選択される成分であることができ；そしてｎは１よりも大きい整数である。
【００１２】
Ｒ１、Ｒ２、Ｒ３およびＲ４置換基は好ましくはメトキシ基であり、Ｒ１、Ｒ２、Ｒ３およびＲ４置換基のうちの少なくとも２つは最も好ましくはメトキシ基である。
ビニル結合ＡおよびＢはピリジル窒素に対してオルト位に結合するのが好ましい。また、結合ＣおよびＤは互いに関してパラ位であり、ＥおよびＦは互いに関してパラ位であるのが好ましい。
【００１３】
さらに、ｘが１〜６の範囲内の整数であるのも好ましい。
オリゴマー１、２、３および４
本発明は、一般構造式：
【００１４】
【化３】
0005390663.tif 000004
【００１５】
のオリゴマーを含む物質組成を含む。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；Ｒ４置換基（複数）は、独立して、水素、アルキル基、アルコキシ基、およびアリール基からなる群から選択され；Ｒ５置換基（複数）は、独立して、水素、アルキル基、アルコキシ基、およびアリール基からなる群から選択され；結合ＡおよびＢは、独立して、互いからオルト、メタまたはパラのいずれかであることができ；結合Ｃは点線により示したように各キノイル窒素に関してオルト、メタまたはパラのいずれかであることができ；結合Ｄは点線により示したように各キノイル窒素に関してオルト、メタまたはパラのいずれかであることができる。
【００１６】
Ｒ１、Ｒ２、Ｒ３、Ｒ４およびＲ５置換基は好ましくはメトキシ基であり、Ｒ１、Ｒ２、Ｒ３、Ｒ４およびＲ５置換基のうちの少なくとも２つは最も好ましくはメトキシ基である。
【００１７】
ビニル結合ＡおよびＢは互いに対してパラ位に結合するのが好ましい。
オリゴマー５、６、７および８
一般構造式：
【００１８】
【化４】
0005390663.tif 000005
【００１９】
のオリゴマーを含む物質組成。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；結合ＡおよびＢは、独立して、互いに関してオルト、メタまたはパラのいずれかでることができ；結合Ｃは点線により示したように各ピリジル窒素に関してオルトまたはパラのいずれかであることができ；結合Ｄは点線により示したように各ピリジル窒素に関してオルトまたはパラのいずれかであることができる。
【００２０】
Ｒ１、Ｒ２およびＲ３置換基は好ましくはメトキシ基であり、Ｒ１、Ｒ２および置換基のうちの少なくとも２つは最も好ましくはメトキシ基である。
ビニル結合ＡおよびＢは互いに対してパラ位に結合するのが好ましい。
【００２１】
オリゴマー９および１０
本発明は、一般構造：
【００２２】
【化５】
0005390663.tif 000006
【００２３】
のオリゴマーを含む物質組成も含む。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；Ｒ４置換基（複数）は、独立して、水素、アルキル基、アルコキシ基、およびアリール基からなる群から選択され；Ｒ５置換基（複数）は、独立して、水素、アルキル基、アルコキシ基、およびアリール基からなる群から選択され；結合ＡおよびＢは、独立して、互いからオルト、メタまたはパラのいずれかであることができる。
【００２４】
結合ＣおよびＤは、それぞれ環Ｒ２／Ｒ３およびＲ４／Ｒ５上の任意の位置に結合できるが、それらは上に示したように結合するのが好ましい。
Ｒ１置換基は好ましくはメトキシ基であり、Ｒ１置換基のうち少なくとも２つはメトキシ基である。
【００２５】
オリゴマー１１、１２および１３
本発明は、一般構造：
【００２６】
【化６】
0005390663.tif 000007
【００２７】
のオリゴマーを含む組成物質も含む。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；結合ＡおよびＢは、独立して、ピリジル窒素からオルト、メタまたはパラのいずれかであることができる。
【００２８】
Ｒ１、Ｒ２およびＲ３置換基は好ましくはメトキシ基であり、最も好ましくはＲ１、Ｒ２および置換基のうちの少なくとも２つはメトキシ基である。Ｒ２およびＲ３置換基のうちの３つは好ましくはメトキシ基であることもできる。
【００２９】
ポリマー６、７、８および９
一般構造：
【００３０】
【化７】
0005390663.tif 000008
【００３１】
のポリマーを含む物質組成である。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；結合ＡおよびＢは互いに関してオルトまたはパラのいずれかであることができ；結合ＣおよびＤは互いに関してオルトまたはパラのいずれかであることができ；結合ＥおよびＦは互いに関してオルトまたはパラのいずれかであることができ；Ｙは、-(CH2)x-、 -(CH2)xO-、 -O(CH2)x- および-O(CH2)xO-（式中、ｘは１〜１５の整数である。）からなる群から選択される成分であることができ；そしてｎは１よりも大きい整数である。
【００３２】
Ｒ１、Ｒ２およびＲ３置換基は好ましくはメトキシ基であり、最も好ましくはＲ１、Ｒ２および置換基のうちの少なくとも２つはメトキシ基である。
本発明は上述したオリゴマーから誘導された多くのブロックコポリマー物質組成を含む。
【００３３】
ブロックコポリマー１、２、３および４（Ｙのみ）
本発明は、さらに一般構造：
【００３４】
【化８】
0005390663.tif 000009
【００３５】
のブロックコポリマーを含む物質組成も含む。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；Ｒ４置換基（複数）は、独立して、水素、アルキル基、アルコキシ基、およびアリール基からなる群から選択され；Ｒ５置換基（複数）は、独立して、水素、アルキル基、アルコキシ基、およびアリール基からなる群から選択され；結合ＡおよびＢは、独立して、互いからオルト、メタまたはパラのいずれかであることができ；結合Ｃは各キノイル窒素に関してオルト、メタまたはパラのいずれかであることができ；そして結合Ｄは各キノイル窒素に関してオルト、メタまたはパラのいずれかであることができ；Ｙは環Ｒ２およびＲ３上の任意の位置で結合される成分であることができ、そして、Ｙは、-(CH2)x-、 -(CH2)xO-、-O(CH2)x- および-O(CH2)xO-（式中、ｘは１〜１５の整数である。）からなる群から選択されることができ；そしてｎは１よりも大きい整数である。
【００３６】
これらのブロックコポリマーは、上述したように、それらが誘導されるオリゴマーを有するので形状および置換基を有する。
オリゴマー１、２、３および４のブロックコポリマー（Ｙ，ＲおよびＺ）
本発明は、さらに一般構造：
【００３７】
【化９】
0005390663.tif 000010
【００３８】
のブロックコポリマーを含む物質組成も含む。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；Ｒ４置換基（複数）は、独立して、水素、アルキル基、アルコキシ基、およびアリール基からなる群から選択され；Ｒ５置換基（複数）は、独立して、水素、アルキル基、アルコキシ基、およびアリール基からなる群から選択され；Ｒ６置換基（複数）は、独立して、水素、アルキル基、アルコキシ基、およびアリール基からなる群から選択され；結合ＡおよびＢは、独立して、互いからオルト、メタまたはパラのいずれかであることができ；結合Ｃは各キノイル窒素に関してオルト、メタまたはパラのいずれかであることができ；そして結合Ｄは各キノイル窒素に関してオルト、メタまたはパラのいずれかであることができ；Ｙは環Ｒ６上の任意の位置で結合される成分であることができ、そして、-(CH2)x-、 -(CH2)xO-、-O(CH2)x- および-O(CH2)xO-（式中、ｘは１〜１５の整数である。）からなる群から選択されることができ；Ｚは環Ｒ２、Ｒ３およびＲ６上の任意の２点で橋かけする成分であることができ、そして、-(CH2)x-、 -(CH2)xO-、-O(CH2)x- および-O(CH2)xO-（式中、ｘは１〜１５の整数である。）からなる群から選択されることができ；そしてｎは１よりも大きい整数である。
【００３９】
これらのブロックコポリマーは、上述したように、それらが誘導されるオリゴマーを有するので形状および置換基を有する。
オリゴマー５、６、７および８のブロックコポリマー（Ｙのみ）
本発明は、さらに一般構造：
【００４０】
【化１０】
0005390663.tif 000011
【００４１】
のブロックコポリマーを含む物質組成も含む。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；結合ＡおよびＢは、独立して、互いからオルト、メタまたはパラのいずれかであることができ；結合Ｃは各ピリジル窒素に関してオルト、メタまたはパラのいずれかであることができ；そして結合Ｄは各ピリジル窒素に関してオルト、メタまたはパラのいずれかであることができ；Ｙは環Ｒ２上の任意の位置で結合される成分であることができ、そして、Ｙは、-(CH2)x-、 -(CH2)xO-、-O(CH2)x- および-O(CH2)xO-（式中、ｘは１〜１５の整数である。）からなる群から選択される成分であることができ；そしてｎは１よりも大きい整数である。
【００４２】
これらのブロックコポリマーは、上述したように、それらが誘導されるオリゴマーを有するので形状および置換基を有する。
オリゴマー５、６、７および８のブロックコポリマー（Ｙ，ＲおよびＺ）
本発明は、さらに一般構造：
【００４３】
【化１１】
0005390663.tif 000012
【００４４】
のブロックコポリマーを含む物質組成も含む。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；Ｒ４置換基（複数）は、独立して、水素、アルキル基、アルコキシ基、およびアリール基からなる群から選択され；結合ＡおよびＢは、独立して、互いからオルト、メタまたはパラのいずれかであることができ；結合Ｃは各ピリジル窒素に関してオルト、メタまたはパラのいずれかであることができ；結合Ｄは各ピリジル窒素に関してオルト、メタまたはパラのいずれかであることができ；Ｙは環Ｒ４上の任意の位置で結合される成分であることができ、そして、-(CH2)x-、 -(CH2)xO-、-O(CH2)x- および-O(CH2)xO-（式中、ｘは１〜１５の整数である。）からなる群から選択されることができ；Ｚは環Ｒ２およびＲ４上の任意の２点で結合される橋かけする成分であることができ、そして、-(CH2)x-、 -(CH2)xO-、-O(CH2)x- および-O(CH2)xO-（式中、ｘは１〜１５の整数である。）からなる群から選択されることができ；そしてｎは１よりも大きい整数である。
【００４５】
これらのブロックコポリマーは、上述したように、それらが誘導されるオリゴマーを有するので形状および置換基を有する。
オリゴマー９および１０のブロックコポリマー（Ｙのみ）
本発明は、さらに一般構造：
【００４６】
【化１２】
0005390663.tif 000013
【００４７】
のブロックコポリマーを含む物質組成も含む。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；Ｒ４置換基（複数）は、独立して、水素、アルキル基、アルコキシ基、およびアリール基からなる群から選択され；Ｒ５置換基（複数）は、独立して、水素、アルキル基、アルコキシ基、およびアリール基からなる群から選択され；結合ＡおよびＢは、互いからオルト、メタまたはパラのいずれかであることができ；Ｙは環Ｒ２またはＲ３上の任意の位置で結合される成分であることができ、そして、Ｙは、-(CH2)x-、 -(CH2)xO-、-O(CH2)x- および-O(CH2)xO-（式中、ｘは１〜１５の整数である。）からなる群から選択される成分であることができ；そしてｎは１よりも大きい整数である。
【００４８】
これらのブロックコポリマーは、上述したように、それらが誘導されるオリゴマーを有するので形状および置換基を有する。
オリゴマー９および１０のブロックコポリマー（Ｙ，ＲおよびＺのみ）
本発明は、さらに一般構造：
【００４９】
【化１３】
0005390663.tif 000014
【００５０】
のブロックコポリマーを含む物質組成も含む。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；Ｒ４置換基（複数）は、独立して、水素、アルキル基、アルコキシ基、およびアリール基からなる群から選択され；Ｒ５置換基（複数）は、独立して、水素、アルキル基、アルコキシ基、およびアリール基からなる群から選択され；Ｒ６置換基（複数）は、独立して、水素、アルキル基、アルコキシ基、およびアリール基からなる群から選択され；結合ＡおよびＢは、互いからオルト、メタまたはパラのいずれかであることができ；Ｙは環Ｒ６上の任意の位置で結合される成分であることができ、そして、-(CH2)x-、 -(CH2)xO-、-O(CH2)x- および-O(CH2)xO-（式中、ｘは１〜１５の整数である。）からなる群から選択されることができ；Ｚは環Ｒ２またはＲ３およびＲ６上の任意の２点で橋かけする成分であることができ、そして、-(CH2)x-、 -(CH2)xO-、-O(CH2)x- および-O(CH2)xO-（式中、ｘは１〜１５の整数である。）からなる群から選択されることができ；そしてｎは１よりも大きい整数である。
【００５１】
これらのブロックコポリマーは、上述したように、それらが誘導されるオリゴマーを有するので形状および置換基を有する。
本発明の物質組成は、たとえば、公知の製造手順に従って製造できるような広範囲の電子デバイスを製作するのに使用できる。これらのデバイスには、一色および多色デバイス、色可変デバイス、赤外発光デバイスを含むポリマー発光デバイス；２色および多色ＳＣＡＬＥデバイスを含むいわゆるＳＣＡＬＥデバイス等がある。本発明の物質組成を使用できるその他のデバイスには光電流デバイスおよびポリマー系トランジスター等がある。これらのデバイスの例は、米国特許第6,004,681号;第5,955,834;第 5,858,561号;第 5,663,573号各明細書およびいくつかの継続特許出願番号09/041,337; 08/902,145; 08/901,888および 60/187,278号に開示されており、これらの特許明細書を本明細書に参照として含める。
【００５２】
本発明の物質組成は、それらが層化したポリマーデバイスに使用することができるような２極性であることができ、そして公知の配列にしたがう、電子もしくは孔透過性物質および／または発光層の一部を形成できる。本物質組成は上述したデバイスのブレンドの成分としても使用できる。
【００５３】
好適な実施態様の詳細な既述
本発明の上述の概要にしたがって、下記は本発明の例証的実施例を表し、ベストモードを含む。本明細書で記載した好適な実施態様は、包括的であることまたは開示した精密な変動に本発明を制限することを意図していない。それらは、本発明の物質組成および方法、ならびに当該物質組成の用途を説明するために選択しかつ記載し、その結果、当業者は本発明を実施できる。
【００５４】
下記はポリマー１および２（実施例１および２にそれぞれ記載）を製造できるモノマーの製造法を記載する。
モノマー合成
下記はポリマー１およびポリマー２のモノマー合成スキームである。
【００５５】
【化１４】
0005390663.tif 000015
【００５６】
実施例１−ポリマー１：１５０ｍｇ
本実施例は、本発明の一実施態様にしたがうポリマーを製造できる合成スキームを示す。
【００５７】
【化１５】
0005390663.tif 000016
【００５８】
150mlＴＨＦ中の502mg (1.12ミリモル) のジアルデヒド(2)および890mg (1.12ミリモル)の2, 6-ピリジリレンビス(トリフェニルホスホニウムブロミド) (1)の攪拌下の溶液に10mlのKotBu 溶液(THF 中2M) (過剰)を滴加した。得られた混合物を添加後２時間還流した。THFを除き、固体の生成物をCHCl3中に溶解し、次いで、MeOHより沈殿を生じさせた。得られた沈殿を吸引濾過により集めた。メタノールを用いるソックスレー抽出により１２時間さらに精製し、淡黄色固体としてポリマー１を得た。固体生成物を真空オーブン中５０℃で２日間乾燥した(92% 収率)。下記のNMRデータを得た: 1H-NMR (CDCI3) : 1.4 (m, 4 H), 1.6 (t, 4 H), 3.7 (s, 12 H), 3.9 (t, 4 H), 6.7 (s, 4 H), 7.0 (t, 1 H), 7.1 (d, 4 H), 7.5 (d, 2 H)。
【００５９】
実施例２−ポリマー２：360mg 
本実施例は本発明の別の実施態様にしたがうポリマーが製造できる合成スキームを示す。
【００６０】
【化１６】
0005390663.tif 000017
【００６１】
150mlＴＨＦ中の1.2g (2.28ミリモル) のジアルデヒド(3)および1.8g (2.28ミリモル)の2, 6-ピリジリレンビス(トリフェニルホスホニウムブロミド) (1)の攪拌下の溶液に10mlのKotBu 溶液(THF 中2M) (過剰)を滴加した。得られた混合物を添加後２時間還流した。THFを除き、固体の生成物をCHCl3中に溶解し、次いで、MeOHより沈殿を生じさせた。得られた沈殿を吸引濾過により集めた。メタノールを用いるソックスレー抽出により１２時間さらに精製し、淡黄色固体としてポリマー２を得た。固体生成物を真空オーブン中５０℃で２日間乾燥した(90% 収率)。下記のNMRデータを得た: 1H-NMR (CDCl3): 3.7 (d, 18 H), 5.0 (s, 4 H), 6.7 (s, 4 H), 6.8, (s, 2 H), 7.0 (t, 1 H), 7.1 (d, 4 H), 7.5 (d, 2 H)。  
【００６２】
実施例３−オリゴマー１: 116 mg
本実施例は本発明の別の実施態様にしたがうオリゴマーが製造できる合成スキームを示す。
【００６３】
【化１７】
0005390663.tif 000018
【００６４】
50mlエタノール中の0.91 g (5.80 ミリモル)の4-キノリンカルボキシアルデヒド (8)および2.0 g (2.63ミリモル)の[2,5-ジメトキシ-1,4-キシリレン]-ビス(トリフェニルホスホニウムクロリド) (9)の攪拌下の溶液に、10ml EtONa (エタノール中2M) (過剰)を滴加した。得られた混合物を添加後２時間攪拌した。エタノールを除き、固体生成物をヘキサンおよび水で洗った。酢酸エチルで生成物を溶解させ、次いで、フラッシュカラムクロマトグラフィー(Si02、ヘキサン:酢酸エチル=1:1)により橙色固体として目的生成物を得た。次いで、この固体生成物をヘキサンおよび酢酸エチルから再結晶をし、橙色結晶を得た(収率=55%)。下記のNMRデータを得た: 1H-NMR (CDCl3): 4.0 (s, 6 H), 7.2 (d, 4 H), 7.7 (m, 6 H), 7.9 (d, 2 H), 8.1 (d, 2 H), 8.2 (d, 2 H), 8.9 (d, 2 H)。
【００６５】
実施例４−オリゴマー２: 60 mg
本実施例は本発明の別の実施態様にしたがうオリゴマーが製造できる合成スキームを示す。
【００６６】
【化１８】
0005390663.tif 000019
【００６７】
500mlエタノール中の0.32 g (2.04 ミリモル)の4-キノリンカルボキシアルデヒド (8)および0.85 g (1.21ミリモル)の1,4-キシリレン-ビス (トリフェニルホスホニウムクロリド) (10)の攪拌下の溶液に、10ml EtONa (エタノール中2M) (過剰)を滴加した。得られた混合物を添加後２時間攪拌した。エタノールを除き、固体生成物をヘキサンおよび水で洗った。酢酸エチルで生成物を溶解させ、次いで、フラッシュカラムクロマトグラフィー(Si02、ヘキサン:酢酸エチル=1:1)により黄色固体として目的生成物を得た。次いで、この固体生成物をヘキサンおよび酢酸エチルから再結晶をし、淡黄色結晶を得た(収率=59%)。下記のNMRデータを得た:1H-NMR (CDCl3): 7.2 (d, 2 H), 7.4 (d, 2 H), 7.7 (m, 8 H), 7.9 (d, 2 H), 8.1 (d, 2 H), 8.2 (d, 2 H), 8.9 (d, 2 H)。
【００６８】
実施例５−オリゴマー３:30mg
本実施例は本発明の別の実施態様にしたがうオリゴマーが製造できる合成スキームを示す。
【００６９】
【化１９】
0005390663.tif 000020
【００７０】
150mlエタノール中の1.0g (6.37 ミリモル)の2-キノリンカルボキシアルデヒド (11)および2.2 g (2.90ミリモル)の[2,5-ジメトキシ-1,4-キシリレン]-ビス(トリフェニルホスホニウムクロリド) (9)の攪拌下の溶液に、10ml EtONa (エタノール中2M) (過剰)を滴加した。得られた混合物を添加後２時間攪拌した。エタノールを除き、固体生成物をヘキサンおよび水で洗った。クロロホルムで生成物を溶解させ、次いで、フラッシュカラムクロマトグラフィー(SiO2、ヘキサン:酢酸エチル=1:1)により橙黄色固体として目的生成物を得た。次いで、この固体生成物をヘキサンおよび酢酸エチルから再結晶をし、橙黄色結晶を得た(収率=49%)。下記のNMRデータを得た: 1H-NMR (CDCl3): 4.0 (s, 6 H), 7.3 (d, 4 H), 7.5 (m, 4 H), 8.0 (m, 6 H), 8.1 (m, 4 H)。
【００７１】
実施例６−オリゴマー４:100mg
本実施例は本発明の別の実施態様にしたがうオリゴマーが製造できる合成スキームを示す。
【００７２】
【化２０】
0005390663.tif 000021
【００７３】
100mlエタノール中の3.2g (20.38 ミリモル)の2-キノリンカルボキシアルデヒド (11)および8.5 g (12.14ミリモル)の1,4-キシリレン-ビス (トリフェニルホスホニウムクロリド) (10)の攪拌下の溶液に、30ml EtONa (エタノール中2M) (過剰)を滴加した。得られた混合物を添加後２時間攪拌した。エタノールを除き、固体生成物をヘキサンおよび水で洗った。クロロホルムで生成物を溶解させ、次いで、フラッシュカラムクロマトグラフィー(SiO2、ヘキサン:酢酸エチル=1:1)により淡黄色固体として目的生成物を得た。次いで、この固体生成物をヘキサンおよび酢酸エチルから再結晶をし、淡黄色結晶を得た(収率=48%)。下記のNMRデータを得た: 1H-NMR (CDCl3):7.1 (d, 2 H), 7.3 (d, 2 H), 7.4 (m, 4 H), 7.7 (m, 8 H), 8.0 (m, 4 H)。 
【００７４】
実施例７−オリゴマー５:10mg
本実施例は本発明の別の実施態様にしたがうオリゴマーが製造できる合成スキームを示す。
【００７５】
【化２１】
0005390663.tif 000022
【００７６】
50mlエタノール中の0.16g (1.32 ミリモル)の6-メチル-2-ピリジンカルボキシアルデヒド(12)および0.5 g (0.66ミリモル)の[2,5-ジメトキシ-1,4-キシリレン]-ビス(トリフェニルホスホニウムクロリド) (9)の攪拌下の溶液に、10ml EtONa (エタノール中2M) (過剰)を滴加した。得られた混合物を添加後一夜攪拌した。エタノールを除き、固体生成物をヘキサンおよび水で洗った。酢酸エチルで生成物を溶解させ、次いで、フラッシュカラムクロマトグラフィー(SiO2、ヘキサン:酢酸エチル=1:1)により緑色固体として目的生成物を得た。次いで、この固体生成物をヘキサンおよび酢酸エチルから再結晶をし、緑色結晶を得た(収率=57%)。下記のNMRデータを得た: 1H-NMR (CDCl3): 2.5 (s, 6 H), 3.8 (s, 6 H), 6.9 (d, 2 H), 7.1 (d, 4 H), 7.4 (t, 2 H), 7.5 (s, 2 H), 7.7 (d, 2 H)。
【００７７】
実施例８−オリゴマー６:20mg
本実施例は本発明の別の実施態様にしたがうオリゴマーが製造できる合成スキームを示す。
【００７８】
【化２２】
0005390663.tif 000023
【００７９】
50mlエタノール中の0.17g (1.40 ミリモル)の6-メチル-2-ピリジンカルボキシアルデヒド(12)および0.5 g (0.71ミリモル)の1,4-キシリレン-ビス (トリフェニルホスホニウムクロリド) (10)の攪拌下の溶液に、10ml EtONa (エタノール中2M) (過剰)を滴加した。得られた混合物を添加後一夜攪拌した。エタノールを除き、固体生成物をヘキサンおよび水で洗った。クロロホルムで生成物を溶解させ、次いで、フラッシュカラムクロマトグラフィー(SiO2、ヘキサン:酢酸エチル=1:1)により淡黄色固体として目的生成物を得た。次いで、この固体生成物をヘキサンおよび酢酸エチルから再結晶をし、淡黄色結晶を得た(収率=52%)。下記のNMRデータを得た: 1H-NMR (CDCl3): 2.5 (s, 6 H), 6.7 (d, 4 H), 7.1 (d, 4 H), 7.4 (t, 2 H), 7.5 (d, 2H), 7.7 (d, 2 H)。 
【００８０】
実施例９−オリゴマー７:40mg
本実施例は本発明の別の実施態様にしたがうオリゴマーが製造できる合成スキームを示す。
【００８１】
【化２３】
0005390663.tif 000024
【００８２】
50mlエタノール中の0.38g (3.55ミリモル)の4-ピリジンカルボキシアルデヒド(13)および1.0g (1. 32ミリモル)の1,4-キシリレン-ビス (トリフェニルホスホニウムクロリド) (10)の攪拌下の溶液に、10ml EtONa (エタノール中2M) (過剰)を滴加した。得られた混合物を添加後３時間攪拌した。エタノールを除き、固体生成物をヘキサンおよび水で洗った。クロロホルムで生成物を溶解させ、次いで、フラッシュカラムクロマトグラフィー(SiO2、ヘキサン:酢酸エチル=1:1)により淡黄色固体として目的生成物を得た。次いで、この固体生成物をヘキサンおよび酢酸エチルから再結晶をし、淡黄色結晶を得た(収率=43%)。下記のNMRデータを得た: 1H-NMR (CDCl3): 7.0 (d, 4 H), 7.3 (d, 4 H), 7.5 (d, 4 H), 8.4 (d, 4 H)。
【００８３】
実施例１０−オリゴマー８:30mg
本実施例は本発明の別の実施態様にしたがうオリゴマーが製造できる合成スキームを示す。
【００８４】
【化２４】
0005390663.tif 000025
【００８５】
50mlエタノール中の0.38g (3.55ミリモル)の4-ピリジンカルボキシアルデヒド(13)および1.0g (1.32ミリモル)の[2,5-ジメトキシ-1,4-キシリレン]-ビス(トリフェニルホスホニウムクロリド) (9)の攪拌下の溶液に、10ml EtONa (エタノール中2M) (過剰)を滴加した。得られた混合物を添加後３時間攪拌した。エタノールを除き、固体生成物をヘキサンおよび水で洗った。クロロホルムで生成物を溶解させ、次いで、フラッシュカラムクロマトグラフィー(SiO2、ヘキサン:酢酸エチル=1:1)により橙色固体として目的生成物を得た。次いで、この固体生成物をヘキサンおよび酢酸エチルから再結晶をし、橙色結晶を得た(収率=46%)。下記のNMRデータを得た: 1H-NMR (CDCl3): 3.8 (s, 6 H), 7.0 (d, 4 H), 7.3 (d, 4 H), 7.5 (s, 2 H), 8.5 (d, 4 H)。
【００８６】
実施例１１−オリゴマー９:320mg
本実施例は本発明の別の実施態様にしたがうオリゴマーが製造できる合成スキームを示す。
【００８７】
【化２５】
0005390663.tif 000026
【００８８】
50mlエタノール中の0.24g (0.15ミリモル)の2-ナフトアルデヒド(14)および0.5g (0.071ミリモル)の[2,5-ジメトキシ-1,4-キシリレン]-ビス(トリフェニルホスホニウムクロリド) (9)の攪拌下の溶液に、10ml EtONa (エタノール中2M) (過剰)を滴加した。得られた混合物を添加後３時間攪拌した。エタノールを除き、固体生成物をヘキサンおよび水で洗った。クロロホルムで生成物を溶解させ、次いで、フラッシュカラムクロマトグラフィー(SiO2、ヘキサン:酢酸エチル=1:1)により緑色固体として目的生成物を得た。次いで、この固体生成物をヘキサンおよび酢酸エチルから再結晶をし、緑色結晶を得た(収率=59%)。下記のNMRデータを得た: 1H-NMR (CDCl3): 3.8 (s, 6 H), 6.7 (s, 2 H), 7.1 (d, 4 H), 7.3 (m, 4 H), 7.6 (m, 8 H)。
【００８９】
実施例１２−オリゴマー１０:400mg
本実施例は本発明の別の実施態様にしたがうオリゴマーが製造できる合成スキームを示す。
【００９０】
【化２６】
0005390663.tif 000027
【００９１】
50mlエタノール中の0.24g (0.15ミリモル)の2-ナフトアルデヒド(14)および0.5g (0.071ミリモル)の[2,5-ジメトキシ-1,4-キシリレン]-ビス(トリフェニルホスホニウムクロリド) (9)の攪拌下の溶液に、10ml EtONa (エタノール中2M) (過剰)を滴加した。得られた混合物を添加後３時間攪拌した。エタノールを除き、固体生成物をヘキサンおよび水で洗った。クロロホルムで生成物を溶解させ、次いで、フラッシュカラムクロマトグラフィー(SiO2、ヘキサン:クロロホルム=1:1)により淡黄色固体として目的生成物を得た(収率=50 %)。下記のNMRデータを得た: 1H-NMR (CDCl3): 3.8 (s, 6 H), 6.7 (s, 2 H), 7.1 (d, 4 H), 7.3 (m, 8 H), 7.6 (m, 8 H)。
【００９２】
実施例１３−ポリマー６
本実施例は本発明の別の実施態様にしたがうポリマーが製造できる合成スキームを示す。
【００９３】
【化２７】
0005390663.tif 000028
【００９４】
100ml CHCl3/EtOH (1:3)中の600mg (1.34ミリモル)のジアルデヒド(2)および1.02g (1.34ミリモル)の[2,5-ジメトキシ-1,4-キシリレン]-ビス(トリフェニルホスホニウムクロリド) (9)の攪拌下の溶液に、10ml EtONa (エタノール中2M) (過剰)を滴加した。得られた混合物を添加後一夜還流した。溶媒を除き、固体生成物を希塩酸で洗い、次いで、クロロホルムで溶解させ、次いでエタノールから沈殿を生じさせた。得られた沈殿物を吸引濾過により集めた。メタノールを用いるソックスレー抽出により２４時間さらに精製し、緑色固体としてポリマー６を得た。固体生成物を真空オーブン中５０℃で２日間乾燥した(８８% 収率)。下記のNMRデータを得た: 1H-NMR (CDCl3): 1.4 (m, 4 H), 1.6 (m, 4 H), 3.7 (s, 12 H), 3.9 (t, 4 H), 4,1 (s, 6 H), 6.7 (s, 4 H), 7.1 (d, 4 H), 7.5 (d, 2 H)。 
【００９５】
実施例１４−ポリマー７：60mg
本実施例は本発明の別の実施態様にしたがうポリマーが製造できる合成スキームを示す。
【００９６】
【化２８】
0005390663.tif 000029
【００９７】
100ml CHCl3/EtOH (1:3)中の1.0g (2.59ミリモル)のジアルデヒド(15)および1.97g (2.59ミリモル)の[2,5-ジメトキシ-1,4-キシリレン]-ビス(トリフェニルホスホニウムクロリド) (9)の攪拌下の溶液に、10ml EtONa (エタノール中2M) (過剰)を滴加した。得られた混合物を添加後一夜還流した。溶媒を除き、固体生成物を希塩酸で洗い、次いで、クロロホルム中に溶解させ、次いでエタノールから沈殿を生じさせた。得られた沈殿物を吸引濾過により集めた。メタノールを用いるソックスレー抽出により２４時間さらに精製し、緑色固体としてポリマー７を得た。固体生成物を真空オーブン中５０℃で２日間乾燥した(９０% 収率)。下記のNMRデータを得た: 1H-NMR (CDCl3): 1.4 (m, 4 H), 1.6 (m, 4 H), 3.7 (s, 6 H), 3.9 (t, 4 H), 4.1 (s, 6 H), 6.7 (s, 2 H), 7.1 (d, 4 H), 7.5 (m, 6 H)。 
【００９８】
実施例１５−ポリマー８：70mg
本実施例は本発明の別の実施態様にしたがうポリマーが製造できる合成スキームを示す。
【００９９】
【化２９】
0005390663.tif 000030
【０１００】
100ml CHCl3/EtOH (1:3)中の1.0g (3.07ミリモル)のジアルデヒド(16)および2.33g (3.07ミリモル)の[2,5-ジメトキシ-1,4-キシリレン]-ビス(トリフェニルホスホニウムクロリド) (9)の攪拌下の溶液に、10ml EtONa (エタノール中2M) (過剰)を滴加した。得られた混合物を添加後一夜還流した。溶媒を除き、固体生成物を希塩酸で洗い、次いで、クロロホルム中に溶解させ、次いでエタノールから沈殿を生じさせた。得られた沈殿物を吸引濾過により集めた。メタノールを用いるソックスレー抽出により２４時間さらに精製し、緑色固体としてポリマー８を得た。固体生成物を真空オーブン中５０℃で２日間乾燥した(９０% 収率)。下記のNMRデータを得た: 1H-NMR (CDCl3): 1.4 (m, 4 H), 1.6 (m, 4 H), 3.7 (s, 6 H), 3.9 (t, 4 H), 4.1 (s, 6 H), 6.7 (s, 2 H), 7.1 (d, 4 H), 7.5 (m, 8 H)。
【０１０１】
実施例１６−ポリマー９：110mg
本実施例は本発明の別の実施態様にしたがうポリマーが製造できる合成スキームを示す。
【０１０２】
【化３０】
0005390663.tif 000031
【０１０３】
100ml CHCl3/EtOH (1:3)中の2.0mg (4.48ミリモル)のジアルデヒド(2)および3.14g (4.48ミリモル)の1,4-キシリレン-ビス(トリフェニルホスホニウムクロリド) (10)の攪拌下の溶液に、10ml EtONa (エタノール中2M) (過剰)を滴加した。得られた混合物を添加後一夜還流した。溶媒を除き、固体生成物を希塩酸で洗い、次いで、クロロホルム中に溶解させ、次いでエタノールから沈殿を生じさせた。得られた沈殿物を吸引濾過により集めた。メタノールを用いるソックスレー抽出により２４時間さらに精製し、ほとんど淡黄色固体としてポリマー９を得た。固体生成物を真空オーブン中５０℃で２日間乾燥した(８８% 収率)。下記のNMRデータを得た: 1H-NMR (CDCl3): 1.4 (m, 4 H), 1.6 (m, 4 H), 3.7 (s, 12 H), 3.9 (t, 4 H), 6.7 (s, 4 H), 7.1 (d, 4 H), 7.5 (d, 4 H)。
【０１０４】
実施例１７−オリゴマー１１:300mg
本実施例は本発明の別の実施態様にしたがうオリゴマーが製造できる合成スキームを示す。
【０１０５】
【化３１】
0005390663.tif 000032
【０１０６】
50mlTHF中の1.2g (10ミリモル)のｐ-アニスアルデヒド(18)および1.32g (4.0ミリモル)のモノマー(17)の攪拌下の溶液に、10ml KOtBu (THF中2M) (過剰)を滴加した。得られた混合物を添加後１時間攪拌した。THFを除き、固体生成物をヘキサンおよび水で洗った。クロロホルムで生成物を溶解させ、次いで、フラッシュカラムクロマトグラフィー(SiO2、ヘキサン:酢酸エチル=1:1)により淡黄色固体として目的生成物を得た。次いで、この固体生成物をヘキサンおよび酢酸エチルから再結晶させ無色結晶を得た(収率=45 %)。下記のNMRデータを得た: 1H-NMR (CDCl3):3.7 (s, 6 H), 6.8 (d, 4 H), 70 (d, 4 H), 7.1 (d, 4 H), 7.5 (m, 3 H)。
【０１０７】
実施例１８−オリゴマー１２:100mg
本実施例は本発明の別の実施態様にしたがうオリゴマーが製造できる合成スキームを示す。
【０１０８】
【化３２】
0005390663.tif 000033
【０１０９】
50mlTHF中の1.0g (9.64ミリモル)の2,3-ジメトキシベンズアルデヒド(19)および1.38g (4.19ミリモル)のモノマー(17)の攪拌下の溶液に、10ml KOtBu (THF中2M) (過剰)を滴加した。得られた混合物を添加後１時間攪拌した。THFを除き、固体生成物をヘキサンおよび水で洗った。クロロホルムで生成物を溶解させ、次いで、フラッシュカラムクロマトグラフィー(SiO2、ヘキサン:酢酸エチル=1:1)により白色固体として目的生成物を得た。次いで、この固体生成物をヘキサンおよび酢酸エチルから再結晶させ無色結晶を得た(収率=56 %)。下記のNMRデータを得た: 1H-NMR (CDCl3): 3.8 (d, 12 H), 6.7 (d, 2 H), 6.9 (t, 2 H), 7.1 (d, 4 H), 7.2 (d, 4H), 7.5 (t, 1 H), 7.9 (d, 2 H)。
【０１１０】
実施例１９−オリゴマー１３:100mg
本実施例は本発明の別の実施態様にしたがうオリゴマーが製造できる合成スキームを示す。
【０１１１】
【化３３】
0005390663.tif 000034
【０１１２】
50mlTHF中の0.17g (0.87ミリモル)の2,3,4-トリメトキシベンズアルデヒド(20)および0.12g (0.35ミリモル)のモノマー(17)の攪拌下の溶液に、10ml KOtBu (THF中2M) (過剰)を滴加した。得られた混合物を添加後１時間攪拌した。THFを除き、固体生成物をヘキサンおよび水で洗った。クロロホルムで生成物を溶解させ、次いで、フラッシュカラムクロマトグラフィー(SiO2、ヘキサン:酢酸エチル=1:1)により白色固体として目的生成物を得た。次いで、この固体生成物をヘキサンおよび酢酸エチルから再結晶させ淡黄色結晶を得た(収率=53 %)。下記のNMRデータを得た: 1H-NMR (CDCl3): 3.8 (d, 18 H), 6.7 (s, 4 H), 7.0 (d, 2 H), 7.2 (d, 2H), 7.5 (m, 3 H)。
【０１１３】
本発明の好適な実施態様を示し、記載したが、当業者は、記載した発明およびなお特許請求した発明の範囲内で多くの変形および修正なす事ができることを了解するであろう。こうして、上述した多くの要素は変更または同じ結果を与えしかも特許請求した発明の範囲内の異なる要素により置換することができる。したがって、特許請求の範囲により記載された発明にのみ制限することが意図されている。
【０１１４】
本願発明は、下記の実施態様を有する。
１．一般構造：
【０１１５】
【化３４】
0005390663.tif 000035
【０１１６】
のポリマーを含む物質組成物。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；結合ＡおよびＢは、独立して、ピリジル基の窒素に関してオルト、メタまたはパラのいずれかであることができ；結合ＣおよびＤは互いに関してオルト、メタまたはパラのいずれかであることができ；結合ＥおよびＦは互いに関してオルト、メタまたはパラのいずれかであることができ；Ｙは、-(CH2)x-、 -(CH2)xO-、 -O(CH2)x- および-O(CH2)xO-（式中、ｘは１〜１５の整数である。）からなる群から選択される成分であることができ；そしてｎは１よりも大きい整数である。
【０１１７】
２．少なくとも１つのR2置換基がメトキシ基である１に記載の組成物。
３．少なくとも２つのR2置換基がメトキシ基である１に記載の組成物。
４．少なくとも１つのR3置換基がメトキシ基である１に記載の組成物。
【０１１８】
５．少なくとも２つのR3置換基がメトキシ基である１に記載の組成物。
６．ビニル結合Aがピリジル窒素に対してオルト位で結合する１に記載の組成物。
７．ビニル結合Bがピリジル窒素に対してオルト位で結合する１に記載の組成物。
【０１１９】
８．ビニル結合Aがピリジル窒素に対してパラ位で結合する１に記載の組成物。
９．ビニル結合Bがピリジル窒素に対してパラ位で結合する１に記載の組成物。
１０．  ｘが１〜６の範囲内の整数である１に記載の組成物。
【０１２０】
１１．一般構造：
【０１２１】
【化３５】
0005390663.tif 000036
【０１２２】
のポリマーを含む物質組成物。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；Ｒ４置換基（複数）は、独立して、水素、アルキル基、アルコキシ基、およびアリール基からなる群から選択され；結合ＡおよびＢは、ピリジル基の窒素に関してオルトまたはパラのいずれかでることができ；結合ＣおよびＤは、独立して、互いに関してオルト、メタまたはパラのいずれかであることができ；結合ＥおよびＦは互いに関してオルト、メタまたはパラのいずれかであることができ；結合ＧおよびＨは互いに関してオルト、メタまたはパラのいずれかであることができ；Ｙは、-(CH2)x-、 -(CH2)xO-、 -O(CH2)x- および-O(CH2)xO-（式中、ｘは１〜１５の整数である。）からなる群から選択される成分であることができ；Ｚは、-(CH2)x-、 -(CH2)xO-、 -O(CH2)x- および-O(CH2)xO-（式中、ｘは１〜１５の整数である。）からなる群から選択される成分であることができ；そしてｎは１よりも大きい整数である。
【０１２３】
１２．少なくとも１つのR2置換基がメトキシ基である１１に記載の組成物。
１３．少なくとも２つのR2置換基がメトキシ基である１１に記載の組成物。
１４．少なくとも１つのR3置換基がメトキシ基である１１に記載の組成物。
【０１２４】
１５．少なくとも２つのR3置換基がメトキシ基である１１に記載の組成物。
１６．少なくとも１つのR3置換基がメトキシ基である１１に記載の組成物。
１７．少なくとも２つのR3置換基がメトキシ基である１１に記載の組成物。
【０１２５】
１８．ビニル結合Aがピリジル窒素に対してオルト位で結合する１１に記載の組成物。
１９．ビニル結合Bがピリジル窒素に対してオルト位で結合する１１に記載の組成物。
２０．ビニル結合Aがピリジル窒素に対してパラ位で結合する１１に記載の組成物。
【０１２６】
２１．ビニル結合Bがピリジル窒素に対してパラ位で結合する１１に記載の組成物。
２２．ｘが１〜６の範囲内の整数である１１に記載の組成物。
２３．一般構造式：
【０１２７】
【化３６】
0005390663.tif 000037
【０１２８】
のオリゴマーを含む物質組成物。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；Ｒ４置換基（複数）は、独立して、水素、アルキル基、アルコキシ基、およびアリール基からなる群から選択され；Ｒ５置換基（複数）は、独立して、水素、アルキル基、アルコキシ基、およびアリール基からなる群から選択され；結合ＡおよびＢは、独立して、互いからオルト、メタまたはパラのいずれかであることができ；結合Ｃは各キノイル窒素に関してオルト、メタまたはパラのいずれかであることができ；結合Ｄは各キノイル窒素に関してオルト、メタまたはパラのいずれかであることができる。
【０１２９】
２４．少なくとも１つのR1置換基がメトキシ基である２３に記載の組成物。
２５．少なくとも２つのR1置換基がメトキシ基である２３に記載の組成物。
２６．一般構造式：
【０１３０】
【化３７】
0005390663.tif 000038
【０１３１】
のオリゴマーを含む物質組成。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；結合ＡおよびＢは、独立して、互いからオルト、メタまたはパラのいずれかでることができ；結合Ｃは各ピリジル窒素に関してオルトまたはパラのいずれかであることができ；結合Ｄは各ピリジル窒素に関してオルトまたはパラのいずれかであることができる。
【０１３２】
２７．少なくとも１つのR1置換基がメトキシ基である２６に記載の組成物。
２８．少なくとも２つのR1置換基がメトキシ基である２６に記載の組成物。
２９．少なくとも１つのR2置換基がメチル基である２６に記載の組成物。
【０１３３】
３１．少なくとも１つのR3置換基がメチル基である２６に記載の組成物。
３２．一般構造：
【０１３４】
【化３８】
0005390663.tif 000039
【０１３５】
のオリゴマーを含む物質組成。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；Ｒ４置換基（複数）は、独立して、水素、アルキル基、アルコキシ基、およびアリール基からなる群から選択され；Ｒ５置換基（複数）は、独立して、水素、アルキル基、アルコキシ基、およびアリール基からなる群から選択され；結合ＡおよびＢは、独立して、互いからオルト、メタまたはパラのいずれかであることができる。
【０１３６】
３２．少なくとも１つのR1置換基がメトキシ基である３１に記載の組成物。
３３．少なくとも２つのR1置換基がメトキシ基である請求項３１に記載の組成物。
３４．一般構造：
【０１３７】
【化３９】
0005390663.tif 000040
【０１３８】
のオリゴマーを含む組成物質。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；結合ＡおよびＢは、独立して、ピリジル窒素からオルト、メタまたはパラのいずれかであることができる。
【０１３９】
３５．少なくとも１つのR2置換基がメトキシ基である３４に記載の組成物。
３６．少なくとも２つのR2置換基がメトキシ基である３４に記載の組成物。
３７．少なくとも３つのR2置換基がメトキシ基である３４に記載の組成物。
【０１４０】
３８．少なくとも１つのR3置換基がメトキシ基である３４に記載の組成物。
３９．少なくとも２つのR3置換基がメトキシ基である３４に記載の組成物。
４０．少なくとも３つのR2置換基がメトキシ基である３４に記載の組成物。
【０１４１】
４１．一般構造：
【０１４２】
【化４０】
0005390663.tif 000041
【０１４３】
のブロックコポリマーを含む物質組成。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；Ｒ４置換基（複数）は、独立して、水素、アルキル基、アルコキシ基、およびアリール基からなる群から選択され；Ｒ５置換基（複数）は、独立して、水素、アルキル基、アルコキシ基、およびアリール基からなる群から選択され；結合ＡおよびＢは、独立して、互いからオルト、メタまたはパラのいずれかであることができ；結合Ｃは各キノイル窒素に関してオルト、メタまたはパラのいずれかであることができ；そして結合Ｄは各キノイル窒素に関してオルト、メタまたはパラのいずれかであることができ；Ｙは環Ｒ２およびＲ３上の任意の位置で結合される成分であることができ、そして、Ｙは、-(CH2)x-、 -(CH2)xO-、-O(CH2)x- および-O(CH2)xO-（式中、ｘは１〜１５の整数である。）からなる群から選択されることができ；そしてｎは１よりも大きい整数である。
【０１４４】
４２．少なくとも１つのR1置換基がメトキシ基である４１に記載の組成物。
４３．少なくとも２つのR1置換基がメトキシ基であり、Ｙは、-(CH2)x-、 -(CH2)xO-、-O(CH2)x- および-O(CH2)xO-（式中、ｘは１〜１５の整数である。）からなる群から選択される成分であることができる４１に記載の組成物。
【０１４５】
４４．一般構造：
【０１４６】
【化４１】
0005390663.tif 000042
【０１４７】
のブロックコポリマーを含む物質組成。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；Ｒ４置換基（複数）は、独立して、水素、アルキル基、アルコキシ基、およびアリール基からなる群から選択され；Ｒ５置換基（複数）は、独立して、水素、アルキル基、アルコキシ基、およびアリール基からなる群から選択され；Ｒ６置換基（複数）は、独立して、水素、アルキル基、アルコキシ基、およびアリール基からなる群から選択され；結合ＡおよびＢは、独立して、互いからオルト、メタまたはパラのいずれかであることができ；結合Ｃは各キノイル窒素に関してオルト、メタまたはパラのいずれかであることができ；そして結合Ｄは各キノイル窒素に関してオルト、メタまたはパラのいずれかであることができ；Ｙは環Ｒ６上の任意の位置で結合される成分であることができ、そして、-(CH2)x-、 -(CH2)xO-、-O(CH2)x- および-O(CH2)xO-（式中、ｘは１〜１５の整数である。）からなる群から選択されることができ；Ｚは環Ｒ２、Ｒ３およびＲ６上の任意の２点で橋かけする成分であることができ、そして、-(CH2)x-、 -(CH2)xO-、-O(CH2)x- および-O(CH2)xO-（式中、ｘは１〜１５の整数である。）からなる群から選択されることができ；そしてｎは１よりも大きい整数である。
【０１４８】
４５．少なくとも１つのR1置換基がメトキシ基である４４に記載の組成物。
４６．少なくとも２つのR1置換基がメトキシ基である４４に記載の組成物。
４７．一般構造：
【０１４９】
【化４２】
0005390663.tif 000043
【０１５０】
のブロックコポリマーを含む物質組成。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；結合ＡおよびＢは、独立して、互いからオルト、メタまたはパラのいずれかであることができ；結合Ｃは各ピリジル窒素に関してオルト、メタまたはパラのいずれかであることができ；そして結合Ｄは各ピリジル窒素に関してオルト、メタまたはパラのいずれかであることができ；Ｙは環Ｒ２上の任意の位置で結合される成分であることができ、そして、Ｙは、-(CH2)x-、 -(CH2)xO-、-O(CH2)x- および-O(CH2)xO-（式中、ｘは１〜１５の整数である。）からなる群から選択される成分であることができ；そしてｎは１よりも大きい整数である。
【０１５１】
４８．少なくとも１つのR1置換基がメトキシ基である４７に記載の組成物。
４９．少なくとも２つのR1置換基がメトキシ基である４７に記載の組成物。
５０．少なくとも１つのR2置換基がメチル基である４７に記載の組成物。
【０１５２】
５１．少なくとも１つのR3置換基がメチル基である４７に記載の組成物。
５２．一般構造：
【０１５３】
【化４３】
0005390663.tif 000044
【０１５４】
のブロックコポリマーを含む物質組成。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；Ｒ４置換基（複数）は、独立して、水素、アルキル基、アルコキシ基、およびアリール基からなる群から選択され；結合ＡおよびＢは、独立して、互いからオルト、メタまたはパラのいずれかであることができ；結合Ｃは各ピリジル窒素に関してオルト、メタまたはパラのいずれかであることができ；結合Ｄは各ピリジル窒素に関してオルト、メタまたはパラのいずれかであることができ；Ｙは環Ｒ４上の任意の位置で結合される成分であることができ、そして、-(CH2)x-、 -(CH2)xO-、-O(CH2)x- および-O(CH2)xO-（式中、ｘは１〜１５の整数である。）からなる群から選択されることができ；Ｚは環Ｒ２およびＲ４上の任意の２点で結合される橋かけする成分であることができ、そして、-(CH2)x-、-(CH2)xO-、-O(CH2)x- および-O(CH2)xO-（式中、ｘは１〜１５の整数である。）からなる群から選択されることができ；そしてｎは１よりも大きい整数である。
【０１５５】
５３．少なくとも１つのR1置換基がメトキシ基である５２に記載の組成物。
５４．少なくとも２つのR1置換基がメトキシ基である５２に記載の組成物。
５５．少なくとも１つのR2置換基がメチル基である５２に記載の組成物。
【０１５６】
５６．少なくとも１つのR3置換基がメチル基である５２に記載の組成物。
５７．一般構造：
【０１５７】
【化４４】
0005390663.tif 000045
【０１５８】
のブロックコポリマーを含む物質組成。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；Ｒ４置換基（複数）は、独立して、水素、アルキル基、アルコキシ基、およびアリール基からなる群から選択され；Ｒ５置換基（複数）は、独立して、水素、アルキル基、アルコキシ基、およびアリール基からなる群から選択され；結合ＡおよびＢは、互いからオルト、メタまたはパラのいずれかであることができ；Ｙは環Ｒ２またはＲ３上の任意の位置で結合される成分であることができ、そして、Ｙは、-(CH2)x-、 -(CH2)xO-、-O(CH2)x- および-O(CH2)xO-（式中、ｘは１〜１５の整数である。）からなる群から選択される成分であることができ；そしてｎは１よりも大きい整数である。
【０１５９】
５８．少なくとも１つのR1置換基がメトキシ基である５７に記載の組成物。
５９．少なくとも２つのR1置換基がメトキシ基である５７に記載の組成物。
６０．一般構造：
【０１６０】
【化４５】
0005390663.tif 000046
【０１６１】
のブロックコポリマーを含む物質組成。式中、Ｒ１置換基（複数）は、独立して、水素、アルキル基、アルコキシ基、およびアリール基からなる群から選択され；Ｒ２置換基（複数）は、独立して、水素、アルキル基、アルコキシ基、およびアリール基からなる群から選択され；Ｒ３置換基（複数）は、独立して、水素、アルキル基、アルコキシ基、およびアリール基からなる群から選択され；Ｒ４置換基（複数）は、独立して、水素、アルキル基、アルコキシ基、およびアリール基からなる群から選択され；Ｒ５置換基（複数）は、独立して、水素、アルキル基、アルコキシ基、およびアリール基からなる群から選択され；Ｒ６置換基（複数）は、独立して、水素、アルキル基、アルコキシ基、およびアリール基からなる群から選択され；結合ＡおよびＢは、互いからオルト、メタまたはパラのいずれかであることができ；Ｙは環Ｒ６上の任意の位置で結合される成分であることができ、そして、-(CH2)x-、 -(CH2)xO-、-O(CH2)x- および-O(CH2)xO-（式中、ｘは１〜１５の整数である。）からなる群から選択されることができ；Ｚは環Ｒ２またはＲ３およびＲ６上の任意の２点で橋かけする成分であることができ、そして、-(CH2)x-、 -(CH2)xO-、-O(CH2)x- および-O(CH2)xO-（式中、ｘは１〜１５の整数である。）からなる群から選択されることができ；そしてｎは１よりも大きい整数である。